FR 2663020 A1 19911213 FR 9007541 A 19900612 FOUER DE FUSION-AFFINAGE DE VERRE La présente invention cxxcerne le domanaine de la fabri- cation de verre de haute qualité. Ces dernières anées, de multiples propositions ont été faites pour fabriquer du verre de haute qualité dans des creusets à chauffage par induction directe Un avantage principal du chauffage par induction directe est d'éviter tout contact entre la source d'énergie thermique et le verre en cours de fabri- cation. Toutefois, avec les creusets traditionnels en matière réfractaire, oes tedchniques de chauffage par induction présentent des in C Onvénients car, aux texpératures élevées ( 1200 à 1600 C) mises en oeuvre, les constituants de la composition à partir de laquelle est forme le verre tendent à attaquer les matériaux réfractaires du creuset Ce problème a été résolu par des creusets dits à paroi froide comprenant généralement des parois métalliques segmentées refroidies par circulation d'un fluide et l'on trouve dans la littérature de rnombreux types de tels creusets froids On parle également dans la littérature de four à induction du type à auto-creuset car, à la périphérique interne du four, cxntre les parois froides, se forme du verre solidifié qui peut être considéré omme constituant la paroi du creuset. On onxstate dans ces fours à auto-creuset que la répar- tition des températures dans le mélarnge fondu, par exemple du verre, est hétérogène et qu'il se présente une température nette- ment plus fahible au centre qu'à la périphérie (à l'exception de l'extre périphérie o, comme cela a été indiqué, il se présente un piérinoe d'auto-creuset, c'est-à-dire une solidification du verre au voisinage des parois froides) Ce phérúxioe, existant de façon générale, peut être sensiblement atténué si le brassage tharno-convectif est efficace, ce qui est le cas lorsque la viscosité du mélange fondu est suffisamment faible. Cette htérogétéité de la temperature du mélange fondu entraîna de nombreux inconvénients L'un, évident, est que si l'on prélève sans précautions une partie du verre fondu, on n'obtiendra pas toujours un produit à la même température et ayant subi le méme traitement Un autre imronvnient est que, aux endrroits de plus faible température, le verre est encore visqueux et se dégaze mal Pour pallier le dernier inoroénient, on a proposé dans l'art antérieur, par exemple dans la demande de brevet français 2 613 351 de PPG INDUSTRIES INC, des systèmes o plusieurs fours fnctionnent en cascade, l'un ayant un rôle de profusion, le deuxième un rôle de fusion, le troisième un rôle d'affinage (l'opération d'affinage ayant essentiellement une fonction de dégazage et d'hamgéréisation) On arrive alors à des systèmes complexes à mettre en route et à arrêter dans des processus industriels à coulée continue. Ainsi, un objet de la présente invention est de prévoir un système simple pouvant servir de four de fusion et d'affinage d'un verre ou matériau similaire. Pour atteindre oet objet, la présente invention prévoit un four unique de fusion-affinage de verre dont la partie infé- rieure, nonr chauffée, comprend une paroi réfractaire fortement isolante et dont la partie supérieure est du type à paroi froide et est chauffée par induction, le fond étant également constitué d'un réfractaire. Selon un mode de réalisation de la présente invention, le rapport entre la hauteur de la partie supérieure et la hauteur de la partie inférieure est compris entre 2/1 et 1/2. Selon un mode de réalisation de la présente invention, la paroi interne de la partie inférieure déborde vers l'intérieur du four par rapport à la paroi interne de la partie supérieure au niveau du raccord entre ces deux parties et le raccxrdement entre les parties supérieure et inférieure est réalisé par emboitage. Selon un mode de réalisation de la présente invention, les moyens de chauffage par induction sont propres à amenenr la partie supérieure à des teératures pouvant dépasser 2000 C. Ces objets, caractéristiques et avantages ainsi que d'autres de la présente invention seront exposés plus en détail dans la description suivante de modes de réalisation particuliers faite en relation avec les figures jointes parmi lesquelles: la figure 1 représente une vue en coupe schématique longitudinale d'un four selon la présente invention; la figure 2 représente une vue en coupe schéatique transversale selon la ligne II-II de la figure 1; et la figure 3 représente une vue en ooupe schmatique transversale selon la ligne III-III de la figure 1. La figure 1 représente très schématiquement une vue en coupe d'un creuset de fusion et d'affinage selon la présente invention La partie inférieure de ce creuset 1 a des parois en un matériau réfractaire et la partie supérieure 2 de ce creuset est du type à paroi froide Cette partie haute est entourée d'un bobinage 5 alimenté en haute fréquence pour assurer un chauffage par induction. La figure 2 représente scéatiquement une vue en coupe de la partie haute o l'on peut voir des plaques de cuivre 3 munies de trous de circulation d'eau 4 Cette structure est présentée de façon fort schématique car elle est bien connue en elle-même. La figure 3 représente une vue en coupe selon la ligne III-III de la figure 1 On peut y voir un matériau réfractaire 6 entouré d'un isolant 7, comme oela est connu. Ainsi, le chauffage à induction agit seulement sur la partie supérieure du four le long des parois de laquelle on a figuré une zone de verre solidifié 8 Par contre, le flux de chauffage n'a que peu sinon pas d'influenoe sur la partie infé- rieure du four à induction qui, du fait de la forte isolation assurée par les parois réfractaires, se trouve à une température homogxne, et dcoc se dégaze de façan satisfaisante relativement rapidement. Cette partie inférieure 1 peut être constituée de plusieurs sections cylindriques empilées, comme cela est illustré par la ligne de séparation 10 Au niveau de l'assemblage, diver- ses gorges peuvent être prévues oromme cela est connu de l'homme de l'art. La partie supérieure 2 pourra être simplement posée sur la section supérieure de la partie inférieure 1, éventuellement en prévoyant une gorge Selon un aspect de la présente invention, la paroi réfractaire déborde vers l'intérieur par rapport à la paroi froide corme oela est indiqué par la référence 11, pour éviter un glissement ou une chute du verre solidifié 8 vers le fond du creuset. Le four selon la présente invention se prête à fonc- ticnner en continu, un déversement d'une composition granulaire 12 étant assuré par une goulotte ou autre moyen prévu à sa partie supérieure et un soutirage étant assuré par une buse 13 Cette buse 13 peut, pour des raisons de qualité du verre, être disposée de facon décentrée par rapport à l'axe du creuset. Comme oela est connu de l'homme de l'art, la mise en route de ce creuset pourra être assurée par un préchauffage, par exnemple un préchauffage à la flamme, ou bien en introduisant initialement une composition préfondue dans le creuset Ensuite, le chauffage à induction agissant sur la partie liquéfiée permet d'assurer le chauffage et le maintien à température On notera que le fait de déverser une omposition solide à la surface du creuset améliore l'isolement thermique (diminution des pertes par rayonnement) et rend le système peu polluant (absorption des gaz de réaction). On a représenté en figure 1 un creuset à fond conique. Ceci ne constitue qu'un nmode de réalisation de l'invention. Un four expérimental a été fabriqué avec un diamêtre interne de 350 millimètres, une hauteur de 400 millimètres pour la partie à paroi froide et une hauteur de 500 millimètres pour la partie à paroi réfractaire Ce four a fourni des résultats satisfaisants dans un fonctionnement en continu et il apparait, par extrapolation, qu'un four selon la présente invention conviendra bien à des fabrications industrielles de verre sur des fours de dimensions beaucoup plus grandes. Par ailleurs, dans la description précédente on s'est référé à la fabrication de verre de haute qualité La présente invention s'applique de la même manière à des matériaux simi- laires, relativement mauvais conducteurs de l'électricité et rnécoessitant un affinage, tels que céramiques, gels, polymères conducteurs. REVENDICATIONS 1 Four de fusion-affinage de verre dont la partie inférieure ( 1), nin chauffée, comprend une paroi réfractaire fortement isolante et dont la partie supérieure ( 2) est du type à paroi froide et est chauffée par inriuction, le fond étant égale- ment constitué d'un réfractaire. 2 Four de fusion-affinage selon la revendication 1, caractérisé en ce que le rapport entre la hauteur de la partie supérieure et la hauteur de la partie inférieure est com Epris entre 2/1 et 1/2. 3 Four de fusion-affinage selon la revendication 1, caractérisé en ce que la paroi interne de la partie inférieure déborde vers l'intérieur du four par rapport à la paroi interne de la partie supérieure au niveau du racoord entre ces deux parties. 4 Four de fusion-affinage selon la revendication 1, caractérisé en ce que le raxomrdament entre les parties supé- rieure et inférieure est réalisé par emboîtage. Four de fusion-affinage selon la revendication 1, caractérisé en oe que les moyens de chauffage par induction sont propres à amener la partie supérieure à des températures pouvant dépasser 20000 C. 6 Four de fusion-affinage selon la revendication 1, caractérisé en ce qu'il est associé à des moyens de préchauffage pour le démanrrage de la fusion. 7 Four de fusion-affinage selon la revendication 1, caractérisé en ce que le fond présente une conicité dirigée vers l'extérieur. 8 Four de fusionaffinage salon la revendication 1, caractérisé en oe que le fond est muni d'une buse de coulée décentrée par rapport à l'axe du four. 9 Four de fusion-affinage selon la revendication 1, caractérisé en oe qu'il est associé à des moyens pour verser une composition à l'état solide à sa partie supérieure.